(57)【要約】【課題】保護層に含まれる熱可塑性樹脂および光硬化性樹脂の組成に関わらず、記録媒体の表面の堅牢性と記録媒体の形状変化に追従可能な柔軟性を記録媒体に持たせる。【解決手段】実施形態の保護層は、記録媒体に形成された画像上に接着される保護層であって、樹脂層と、調整剤と、を備える。樹脂層は、熱可塑性樹脂と光硬化性樹脂とを含む。調整剤は、樹脂層に添加され、光硬化性樹脂の柔軟性を調整可能である。【選択図】図１
2015058653.tif 000002
【特許請求の範囲】
【請求項１】
記録媒体に形成された画像上に接着される保護層であって、
熱可塑性樹脂と光硬化性樹脂とを含む樹脂層と、
前記樹脂層に含まれ、前記光硬化性樹脂の柔軟性を調整可能な調整剤と、
を含む保護層。
【請求項２】
前記調整剤は、光吸収剤である請求項１に記載の保護層。
【請求項３】
前記光吸収剤は、前記光硬化性樹脂に対して５〜３０重量部含まれる請求項２に記載の保護層。
【請求項４】
前記光硬化性樹脂は、２官能アクリレートまたは２官能メタクリレートと、３官能以上の多官能アクリレートまたは多官能メタクリレートと、を有する請求項１から３のいずれか一に記載の保護層。
【請求項５】
前記２官能アクリレートまたは前記２官能メタクリレートは、骨格に、下記化学式で表されるジメチルメチレン（Ａ）を持つ請求項４に記載の保護層。
【化２】
2015058653.tif 000004
【請求項６】
前記多官能アクリレートまたは前記多官能メタクリレートは、エリスリトール基を複数持つ請求項４または５に記載の保護層。
【請求項７】
記録媒体に形成された画像上に接着される保護層の製造方法であって、
熱可塑性樹脂と光硬化性樹脂とを配合した樹脂液に対して、前記光硬化性樹脂の柔軟性を調整可能な調整剤を添加する工程と、
前記調整剤が添加された前記樹脂液を支持体上に塗布乾燥して、前記支持体上に保護層を形成する工程と、
前記保護層に光を照射して当該保護層を硬化させる工程と、
を含む保護層の製造方法。
【請求項８】
画像が形成された基材と、
熱可塑性樹脂と光硬化性樹脂とを含む樹脂層と、当該樹脂層に含まれ、前記光硬化性樹脂の柔軟性を調整可能な調整剤と、を含むとともに、前記基材を保護する保護層と、
前記基材と前記保護層との間に設けられた接着層と、
を備えた記録媒体。
【発明の詳細な説明】
【技術分野】
【０００１】
本発明の実施形態は、保護層、保護層の製造方法および記録媒体に関する。
【背景技術】
【０００２】
社員証，従業員証，各種資格認証，免許証，証券，株券，金券等のセキュリティ性が求められる媒体の保護層には、当該媒体の表面を保護するための堅牢性および当該媒体の形状の変化に追従するための柔軟性が求められている。媒体の堅牢性および柔軟性に対応する保護層の製造方法としては、熱可塑性樹脂と光硬化性樹脂とを所定の配合割合で配合して保護層を製造する技術が開示されている。
【先行技術文献】
【特許文献】
【０００３】
【特許文献１】特開２０１３−７１４３６号公報
【発明の概要】
【発明が解決しようとする課題】
【０００４】
しかしながら、従来技術においては、熱可塑性樹脂および光硬化性樹脂には、媒体の堅牢性と媒体の形状の変化に追従する柔軟性とを併せ持つことができない組成のものも存在する。
【課題を解決するための手段】
【０００５】
実施形態の保護層は、記録媒体に形成された画像上に接着される保護層であって、樹脂層と、調整剤と、を備える。樹脂層は、熱可塑性樹脂と光硬化性樹脂とを含む。調整剤は、樹脂層に含まれ、光硬化性樹脂の柔軟性を調整可能である。
【図面の簡単な説明】
【０００６】
【図１】図１は、第１の実施形態にかかる転写型保護層の断面図である。
【図２】図２は、第２の実施形態にかかる転写型保護層の断面図である。
【図３】図３は、第３の実施形態にかかる記録媒体の断面図である。
【図４】図４は、実施例１〜７および比較例１〜７にかかる転写型保護層の断面図である。
【図５】図５は、実施例１〜７および比較例１〜７にかかる記録媒体の断面図である。
【図６】図６は、実施例８〜１４および比較例８〜１４にかかる転写型保護層の断面図である。
【図７】図７は、実施例８〜１４および比較例８〜１４にかかる記録媒体の断面図である。
【図８】図８は、実施例１〜１４および比較例１〜１４にかかる記録媒体の堅牢性試験および柔軟性試験の結果を示す図である。
【発明を実施するための形態】
【０００７】
以下、添付の図面を用いて、本実施形態にかかる保護層、保護層の製造方法および記録媒体について説明する。
【０００８】
（第１の実施形態）
図１は、第１の実施形態にかかる転写型保護層の断面図である。本実施形態にかかる転写型保護層１は、図１に示すように、支持体１１と、当該支持体１１上に設けられた保護層１２と、を有する。支持体１１は、各種プラスチックフィルム等で構成され、紫外線等の光を透過させることができる。
【０００９】
保護層１２は、例えば、１０：９０〜９０：１０の重量比で配合された熱可塑性樹脂および光硬化性樹脂を含む樹脂層と、当該樹脂層に含まれ当該光硬化性樹脂の柔軟性を調整可能な調整剤の一例としての光吸収剤（例えば、紫外線吸収剤など）と、を含んでいる。本実施形態では、保護層１２は、１０：９０〜９０：１０の重量比で配合された熱可塑性樹脂および光硬化性樹脂と、当該光硬化性樹脂に対して固形分比率で０．１〜２０重量部添加された光重合開始剤と、光硬化性樹脂に添加された光吸収剤と、を含む保護層塗布液（樹脂液の一例）を支持体１１上に塗布乾燥した後、光照射することにより硬化されている。これにより、保護層１２に含まれる熱可塑性樹脂および光硬化性樹脂の組成に関わらず、光硬化性樹脂の柔軟性を調整することができるので、保護層１２が転写（接着）される記録媒体３（図３参照）の表面の堅牢性と記録媒体３（図３参照）の形状変化に追従可能な柔軟性を保護層１２に持たせることができる。本実施形態では、光吸収剤は、光硬化性樹脂に添加されているが、樹脂層を構成する樹脂のいずれかに含まれていれば、これに限定するものではなく、例えば熱可塑性樹脂に含まれていても良い。
【００１０】
（第２の実施形態）
図２は、第２の実施形態にかかる転写型保護層の断面図である。本実施形態にかかる転写型保護層２は、図２に示すように、支持体１１と、剥離層２１と、保護層１２と、接着層２２と、を有する。剥離層２１は、支持体１１と保護層１２との間に設けられ、記録媒体３（図３参照）に形成された画像３４（図３参照）上に保護層１２を接着させた後、支持体１１を保護層１２から剥離させる。接着層２２は、記録媒体３（図３参照）の画像３４（図３参照）上に保護層１２を接着する。支持体１１および保護層１２は、第１の実施形態と同様である。これにより、第１の実施形態と同様の効果を得ることができる。
【００１１】
（第３の実施形態）
図３は、第３の実施形態にかかる記録媒体の断面図である。本実施形態にかかる記録媒体３は、例えば、ＩＤカードやＩＣ内蔵型カードなどの個人認証媒体、証券、株券、金券などであり、図３に示すように、基材３１と、画像部３４と、保護層１２と、接着層２２と、を有する。
【００１２】
基材３１は、プラスチック製または紙製の支持体である。そして、基材３１上には、熱溶融型の熱転写方式による第１画像３３（例えば、文字画像）や昇華型の熱転写方式による第２画像３２（例えば、写真画像）などの画像３４が形成される。ここで、第１画像３３は、紫外線硬化インクや溶融型インクを用いて形成される。第２画像３２は、昇華型インクを用いて形成される。これにより、第１の実施形態と同様の効果を得ることができる。
【００１３】
次に、上述した第１〜３の実施形態にかかる転写型保護層１，２および記録媒体３の具体的な構成について説明する。
【００１４】
支持体１１は、例えば、ポリエチレンテレフタレート、ポリブチレンテレナフタレート、ポリカーボネート、セルロース、ポリプロピレン、ポリエチレン、ポリスチレン、ポリ塩化ビニル等の各種プラスチックフィルム等で構成される。また、ポリイミド、ポリスルホン等の透明性の低い樹脂フィルムも、フィルムの厚みが薄ければ紫外線等を透過できることから、支持体１１として使用可能である。支持体１１の厚みは、薄ければカールし易くなるし、厚過ぎると転写時の熱量が多く必要となる為、１〜２００μｍの範囲、特に、記録媒体３に画像３４を形成する印刷機仕様の有効条件の観点から、５〜５０μｍの範囲とする。
【００１５】
保護層１２に含まれる熱可塑性樹脂としては、透明性の高い樹脂を用いることができる。透明性の高い樹脂としては、例えばポリエステル系樹脂、ポリウレタン系樹脂、アクリル系樹脂、エポキシ系樹脂、ポリビニルアルコール系樹脂、ポリビニルブチラール系樹脂、酢酸ビニル樹脂、塩化ビニルと酢酸ビニルの共重合体樹脂およびこれらの各樹脂の混合物等を用いることができる。
【００１６】
熱可塑性樹脂の分子量としては、１，０００〜２５，０００とする。この範囲内の分子量を有する熱可塑性樹脂は、転写時のバリが発生しにくく、切れ性が良い。
【００１７】
保護層１２を構成するポリエステル系樹脂としては、例えば、東洋紡績（株）製  商品名  バイロン２００、バイロン２２０、バイロン２４０、バイロン２４５、バイロン２８０、バイロン２９６、バイロン５３０、バイロン５６０、バイロン６００、バイロナールＭＤ１１００、バイロナールＭＤ１２００、バイロナールＭＤ１２４５、バイロナールＭＤ１４００、バイロナールＧＸ−Ｗ２７、ユニチカ（株）製  商品名  エリーテルＵＥ−３３００、エリーテルＵＥ−３３２０、エリーテルＵＥ−３３５０、エリーテルＵＥ−３３７０、エリーテルＵＥ−３３８０等を使用することができる。
【００１８】
保護層１２を構成するポリウレタン系樹脂としては、例えば、日本ポリウレタン工業（株）  商品名  ニッポラン２３０１、ニッポラン２３０４、ニッポラン３０１６、ニッポラン３０２２、ニッポラン３０２７、パールセンＵ−１０２Ａ、パールセンＵ−１０２Ｂ、パールセンＵ−２０４Ａ、パールセンＵ−２０４Ｂ、コロネートＴ、ミリオネートＭＴ、ミリオネートＭＲ、ＭＤＩバリアンツ、ニッポラン５０３３、ニッポラン５１１１、ニッポラン５１１５、ニッポラン５１２０、ニッポラン５１３８、ニッポラン５１９３、ニッポラン５１９６、ニッポラン５１９９、ニッポラン５２３０、ニッポラン５２３８、ニッポラン５９８０、ニッポラン３１１０、ニッポラン３１１６、ニッポラン３１６８、ニッポラン３１１３、ニッポラン３１２４、ニッポラン３１２６、ニッポラン３２１９、ニッポラン３２３０、ニッポラン３００４、ミラクトランＸＮ−２００１、ミラクトランＸＮ−２００２、ミラクトランＸＮ−２００４、ミラクトランＰ３９５ＳＲＮＡＴ、ミラクトランＰ３９０ＲＳＵＰ、ミラクトランＰ４８０ＲＳＵＩ、ミラクトラン４８５ＲＳＵＩ、ミラクトランＰ４９０ＲＳＵＩ、ミラクトランＰ８９０ＲＳＵＡ、ミラクトランＰ２２ＭＲＮＡＴ、ミラクトランＰ２５ＭＲＮＡＴ、ミラクトランＰ２６ＭＲＮＡＴ、ミラクトランＰ２２ＳＲＮＡＴ、ミラクトランＰ２６ＳＲＮＡＴ、電気化学工業（株）製  商品名  ハードロックＷＸ−２０００Ｒ、ハードロックＷＸ−２０００Ｓ等を使用することができる。
【００１９】
保護層１２を構成するアクリル系樹脂としては、例えば、ダイセル化成品（株）製  商品名  セビアンＡ４５０００、セビアンＡ４５６１０、セビアンＡ４６７７７、セビアンＡ４６３５、三菱レイヨン（株）製  商品名  ダイヤナールＢＲ−８０、ダイヤナールＢＲ−８３、ダイヤナールＢＲ−８５、ダイヤナールＢＲ−８７、ナールＢＲ−８８、ダイヤナールＢＲ−１０１、ダイヤナールＢＲ−１０２、ダイヤナールＢＲ−１０５、ダイヤナールＢＲ−１０６等を使用することができる。
【００２０】
保護層１２を構成するエポキシ系樹脂としては、例えば、三菱化学（株）  商品名  ８２７、８２８、８２８ＥＬ、８２８ＸＡ、８３４、８０１Ｎ、８０１ＰＮ、８０２、８１１、８１３、８１６Ａ、８１６Ｃ、８１９、１００１、１００２、１００３、１０５５、１００４、１００４ＡＦ、１００７、１００９、１０１０、１００３Ｆ、１００４Ｆ、１００５Ｆ、１００９Ｆ、１００４ＦＳ、１００６ＦＳ、１００７ＦＳ、８３４Ｘ９０、１００１Ｂ８０、１００１Ｘ７０、１００１Ｔ７５、８０６、８０７、４００５Ｐ、４００７Ｐ、４０１０Ｐ、１２５６、４２５０、４２７５、１２５５ＨＸ３０、ＹＸ８１００ＢＨ３０、ＹＸ６９５４ＢＨ３０、５０４６Ｂ８０、５０５０Ｔ６０、５０５０、５０５１、１５２、１５４、１５７Ｓ７０、１０３１Ｓ、１０３２Ｈ６０、６０４、６３０、８７１、８７２、８７２Ｘ７５、１６８Ｖ７０、１９１Ｐ、ＹＸ３１０、５４５、ＹＬ６８１０、ＹＸ８０００、ＹＸ８０３４、ＹＸ８８００、ＹＬ９８０、ＹＬ９８３Ｕ、ＹＸ４０００、ＹＸ４０００Ｈ、ＹＬ６１２１Ｈ、ＹＸ７３９９等を使用することができる。
【００２１】
保護層１２を構成するポリビニルアルコール系樹脂としては、例えば、日本合成化学工業（株）  商品名  ゴーセノールＮＨ−２６、ゴーセノールＮＨ−２０、ゴーセノールＮＨ−１８、ゴーセノールＮ−３００、ゴーセノールＮＭ−１４、ゴーセノールＮＭ−１１、ゴーセノールＮＬ−０５、ゴーセノールＡＨ−２６、ゴーセノールＡＨ−１７、ゴーセノールＡ−３００、ゴーセノールＣ−５００、ゴーセノールＰ−６１０、ゴーセノールＡＬ−０６Ｒ、ゴーセノールＧＨ−２３、ゴーセノールＧＨ−２０、ゴーセノールＧＨ−１７、ゴーセノールＧＭ−１４、ゴーセノールＧＭ−１４Ｌ、ゴーセノールＧＬ−０５、ゴーセノールＧＬ−０３、ゴーセノールＫＨ−２０、ゴーセノールＫＨ−１７、ゴーセノールＫＬ−０５、ゴーセノールＫＬ−０３、ゴーセノールＫＰ−０８Ｒ、ゴーセノールＮＫ−０５Ｒ、ゴーセファイマーＺ−１００、ゴーセファイマーＺ−２００、ゴーセファイマーＺ−２０５、ゴーセファイマーＺ−２１０、ゴーセファイマーＺ−２２０、ゴーセファイマーＺ−３００、ゴーセファイマーＺ−３２０、ゴーセファイマーＺ−４１０、ゴーセファイマーＯＫＳ３５４０等を使用することができる。
【００２２】
保護層１２を構成するポリビニルブチラール系樹脂としては、例えば、（株）クラレ製  商品名  Ｍｏｗｉｔａｌ・ＬＰＢ１６Ｂ、ＭｏｗｉｔａｌＢ２０Ｈ、Ｍｏｗｉｔａｌ３０Ｔ、Ｍｏｗｉｔａｌ３０Ｈ、Ｍｏｗｉｔａｌ３０ＨＨ、Ｍｏｗｉｔａｌ４５Ｍ、Ｍｏｗｉｔａｌ４５Ｈ、Ｍｏｗｉｔａｌ６０Ｈ、Ｍｏｗｉｔａｌ６０Ｔ、Ｍｏｗｉｔａｌ６０ＨＨ、Ｍｏｗｉｔａｌ７０ＨＨ、Ｍｏｗｉｔａｌ７５Ｈ、積水化学工業（株）  商品名  エスレックＢＬ−１、エスレックＢＬ−１Ｈ、エスレックＢＬ−２、エスレックＢＬ−２Ｈ、エスレックＢＬ−５、エスレックＢＬ−１０、エスレックＢＬ−Ｓ、エスレックＢＭ−１、エスレックＢＭ−２、エスレックＢＭ−５、エスレックＢＭ−Ｓ、エスレックＢＨ−３、エスレックＢＨ−６、エスレックＢＨ−Ｓ、エスレックＢＸ−１、エスレックＢＸ−Ｌ、エスレックＢＸ−３、エスレックＢＸ−５、エスレックＫＳ−１、エスレックＫＳ−３、エスレックＫＳ−５、エスレックＫＳ−１０等を使用することができる。
【００２３】
保護層１２を構成する酢酸ビニル樹脂としては、例えば、電気化学工業（株）  商品名  サクノールＳＮ−０４、サクノールＳＮ−０４Ｓ、サクノールＳＮ−０４Ｄ、サクノールＳＮ−０９Ａ、サクノールＳＮ−０９Ｔ、サクノールＳＮ−１０、サクノールＳＮ−１０Ｎ、サクノールＳＮ−１７Ａ、ＡＳＲ  ＣＨ−０９、ＡＳＲ  ＣＬ−１３、クラリアントポリマー（株）製  商品名  モビニールＤＣ、ダイセル化成品（株）製  商品名  セビアンＡ５３０、セビアンＡ７００、セビアンＡ７０７、セビアンＡ７１０、セビアンＡ７１２、セビアンＡ８００等を使用することができる。
【００２４】
保護層１２を構成する塩化ビニルと酢酸ビニルの共重合体樹脂としては、例えば、三井・デュポン・ポリケミカル（株）製  商品名  エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製  商品名  モビニール０８１Ｆ、住友化学工業（株）製  商品名  エバテートＤ３０２２、Ｄ３０１２、Ｄ４０３２、ＣＶ８０３０、ヒロダイン工業（株）製  商品名  ヒロダイン１８００−５、ヒロダイン１８００−６、ヒロダイン１８００−８、ヒロダイン３７０６、ヒロダイン４３０９、コニシ（株）製  商品名  ＣＺ２５０、ＣＶ３１０５、ＳＰ３０５５、ＣＶ６１０５、ＳＰ７、ＳＰ９５、ＳＰ２００、ＳＰ２１０Ｎ、ＳＰ２２０Ｎ、ＳＰ１９５、ＳＰ２９５、ＳＰ２８５０Ｎ、ＣＺ２２０、日本合成化学工業（株）製  商品名  モビニール０８１Ｆ、モビニール０８２、モビニール１０９Ｅ、モビニール１７２Ｅ、モビニール１８０Ｅ、モビニール１８５ＥＫ、モビニール２０６、モビニール４１２、モビニール４９０、モビニール５０６、モビニール５０７、モビニール６５０、モビニール７６０Ｈ、モビニール７６１ＨＧ、モビニール７６３、モビニール９８７Ｂ、モビニール１４１０、モビニール７９８０、モビニールＤＣ、モビニールＤＣ０２、モビニールＤＳ５、モビニールＳ−７１等を使用することができる。
【００２５】
保護層１２に含まれる光硬化性樹脂としては、２官能アクリレートまたは２官能メタクリレートと、３官能以上の多官能アクリレートまたは多官能メタクリレートとを有する材料を用いることができる。
【００２６】
光硬化性樹脂を構成する２官能アクリレートまたは２官能メタクリレートとしては、下記化学式で表されるジメチルメチレンを骨格に持つもの、またはビスフェノールＡ型またはビスフェノールＦ型の骨格を持つものを用いることができる。
【化１】
2015058653.tif 000003
【００２７】
骨格にジメチルメチレンを持つ２官能アクリレートまたは２官能メタクリレートとしては、例えば、共栄社化学（株）製  商品名  ライトエステルＴＢ、ライトアクリレートＨＰＰ−Ａ、ライトアクリレートＢＡ−１０４、ライトアクリレートＮＰ−Ａ、日本化薬（株）製  商品名  ＫＡＹＡＲＡＤ・ＦＭ−４００、ＫＡＹＡＲＡＤ・ＮＰＧＤＡ、ＫＡＹＡＲＡＤ・ＨＸ−２２０、ＫＡＹＡＲＡＤ・ＨＸ−６２０、ＫＡＹＡＲＡＤ・Ｒ−６０４、新中村化学工業（株）製  商品名  ＮＫエステルＮＰＧ、ＮＫエステルＢＰＥ−８０Ｎ、東亜合成（株）  商品名  アロニックスＭ２１１Ｂ等を使用することができる。
【００２８】
ビスフェノールＡ型またはビスフェノールＦ型の骨格を持つ２官能アクリレートまたは２官能メタクリレートとしては、例えば、日本化薬（株）  商品名  ＫＡＹＡＲＡＤ・Ｒ−７１２、ＫＡＹＡＲＡＤ・Ｒ５５１、共栄社化学（株）  商品名  ライトエステルＢＰ−２ＥＭＫ、ライトエステルＢＰ−４ＥＭ、ライトエステルＢＰ−６ＥＭ、ライトアクリレートＢＰ−４ＥＡ、ライトアクリレートＢＰ−４ＰＡ、ライトアクリレートＢＰ−１０ＥＡ、東亜合成（株）  商品名  アロニックスＭ−２０８、アロニックスＭ２１１Ｂ、新中村化学工業（株）  商品名  ＮＫエステルＡＢＥ−３００、ＮＫエステルＡ−Ｂ１２０６ＰＥ、ＮＫエステルＡ−ＢＰＥ−１０、ＮＫエステルＡ−ＢＰＥ−２０、ＮＫエステルＡ−ＢＰＥ−３０、ＮＫエステルＡ−ＢＰＥ−４、ＮＫエステルＡ−ＢＰＰ−３、ＮＫエステルＢＰＥ−１００、ＮＫエステルＢＰＥ−２００、ＮＫエステルＢＰＥ−５００、ＮＫエステルＢＰＥ−９００、ＮＫエステルＢＰＥ−１３００Ｎ等を使用することができる。
【００２９】
光硬化性樹脂を構成する３官能以上の多官能アクリレートまたは多官能メタクリレートとしては、ペンタエリスリトールトリアクリレート、ペンタエリスリトールトリメタクリレート、ペンタエリスリトールテトラアクリレート、ペンタエリスリトールテトラメタクリレート、トリメチロールプロパントリアクリレート、トリメチロールプロパントリメタクリレート、ジペンタエリスリトールテトラアクリレート、ジペンタエリスリトールヘキサアクリレート、ジペンタエリスリトールヘキサメタクリレート、ジペンタエリスリトールペンタメタクリレート、ペンタエリスリトールポリアクリレート、ジペンタエリスリトールポリアクリレート等が使用することができる。また、これら３官能以上の紫外線硬化化合物は、複数のものの混合物であっても良い。
【００３０】
その中でも、エリスリトール基を複数持つものとして、例えば、日本化薬（株）  商品名  ＫＡＹＡＲＡＤ・ＤＰＨＡ、ＫＡＹＡＲＡＤ・ＤＰＥＡ−１２、ＫＡＹＡＲＡＤ・ＤＰＨＡ−２Ｃ、ＫＡＹＡＲＡＤ・Ｄ−３１０、ＫＡＹＡＲＡＤ・ＤＰＣＡ−２０、ＫＡＹＡＲＡＤ・ＤＰＣＡ−３０、ＫＡＹＡＲＡＤ・ＤＰＣＡ−６０、ＫＡＹＡＲＡＤ・ＤＰＣＡ−１２０、ＫＡＹＡＲＡＤ・ＤＮ−００７５、新中村化学工業（株）  商品名  ＮＫエステルＡ−９５５０、ＮＫエステルＡ−９５３０、ＮＫエステルＡ−ＤＰＨ、ＮＫエステルＴＭＰＴ、ＮＫエステルＡ−ＴＭＰＴ、ＮＫエステルＡ−ＴＭＭ−３、ＮＫエステルＡ−ＴＭＭ−３Ｌ、ＮＫエステルＡ−ＴＭＭ−３ＬＭ−Ｎ、ＮＫエステルＡ−ＴＭＭＴ、ＮＫエステルＡ−ＴＭＭＴ、ＮＫエステルＡＴＭ−３５Ｅ、ＮＫエステルＡＤ−ＴＭＰ、共栄社化学（株）  商品名  ライトアクリレートＤＰＥ−６Ａ、ライトアクリレートＰＥ−４Ａ、ライトアクリレートＰＥ−３Ａ、ウレタンアクリレートＵＡ−３０６Ｈ、ウレタンアクリレートＵＡ−３０６Ｔ、ウレタンアクリレートＵＡ−３０６Ｉ、ウレタンアクリレートＵＡ−５１０Ｈ、東亜合成（株）  商品名  アロニックスＭ−３０６、アロニックスＭ−３０５、アロニックスＭ−３０９、アロニックスＭ−３１０、アロニックスＭ−３１５、アロニックスＭ−３２０、アロニックスＭ−３２５、アロニックスＭ−３３０、アロニックスＭ−４００、アロニックスＭ−４１５、アロニックスＭ−４５０、アロニックスＭ−４０８、アロニックスＭ４０３、アロニックスＭ−４００、アロニックスＭ−４０２、アロニックスＭ４０４、アロニックスＭ４０６、アロニックスＭ４０５等を使用することができる。
【００３１】
光硬化性樹脂に添加（混合）される光重合開始剤としては、例えば、ベンゾフェノン類、アセトフェノン類、ベンゾイン類、チオキサントン類、アゾ化合物類、ミヒラーケトン、ベンジル、ベンゾインアルキルエーテル、ベンジルジメチルケタール、テトラメチルチウラムモノサルファイド等を使用することができる。具体的には、光重合開始剤としては、ＢＡＳＦ（株）製  商品名  イルガキュア651、イルガキュア184、ダロキュア1173、イルガキュア500、イルガキュア1000、イルガキュア1300、イルガキュア2959、イルガキュア907、イルガキュア369、イルガキュア1700、イルガキュア1800、イルガキュア1850、イルガキュア819、イルガキュア784、東京化成工業（株）製  商品名  A0061、A1028、B0050、B0221、B3633、B0079、B0222、B1019、B1015、B0942、B0869、B0083、B0103、B1164、B1267、B2380、B2381、B1225、B0139、B1275、B0481、C0014、C0136、C1150、C1485、C0292、D1801、D1621、D1640、D2375、D1702、D2963、D2248、D2238、D2253、D3358、E0063、F0021、F0362、H0617、H0991、P0211、I0591、I0678、M1245、M2140、M0792、B1231、M1209、M2028、N0528、P1410、P1377、B0486、T0157、T1188、T1608、T2041、T2042等を使用することができる。
【００３２】
光硬化性樹脂に添加される光吸収剤は、光硬化性樹脂に対して５〜３０重量部の割合で配合（添加）することができる。具体的には、光吸収剤は、記録媒体３への転写（接着）後の保護層１２の柔軟性を向上させたい場合には、光硬化性樹脂に対して５〜３０重量部の範囲内で光吸収剤の配合比率を上げ、記録媒体３への転写後の保護層１２の堅牢性を向上させた場合には、光硬化性樹脂に対して５〜３０重量部の範囲内で光吸収剤の配合比率を下げる。
【００３３】
熱可塑性樹脂と光硬化性樹脂は、１０：９０〜９０：１０の配合比率で配合することができる。具体的には、熱可塑性樹脂と光硬化性樹脂との配合比率は、記録媒体３に転写（接着）後の保護層１２の柔軟性を向上させたい場合は、１０：９０〜９０：１０の範囲内で熱可塑性樹脂の配合比率を上げ、記録媒体３に転写後の保護層１２の堅牢性を向上させたい場合は、１０：９０〜９０：１０の範囲内で光硬化性樹脂の配合比率を上げる。
【００３４】
光硬化性樹脂の中でも更に、２官能アクリレートまたは２官能メタクリレートと、３官能以上の多官能アクリレートまたは多官能メタクリレートとの配合比率を９７：３〜５０：５０の割合で配合することができる。記録媒体３に転写後の保護層１２の柔軟性を向上させたい場合は、９７：３〜５０：５０の範囲内で２官能アクリレートまたは２官能メタクリレートの配合比率を上げ、記録媒体３に転写後の保護層１２の堅牢性を向上させたい場合は、９７：３〜５０：５０の範囲内で３官能以上の多官能アクリレートまたは多官能メタクリレートの配合比率を上げる。
【００３５】
２官能アクリレートまたは２官能メタクリレートの材料としては、２官能アクリレートまたは２官能メタクリレートであれば柔軟性を向上させる特性を有するが、更に柔軟性を向上させたい場合は、骨格にジメチルメチレンを持つ材料と、ビスフェノールＡ型乃至はＦ型の骨格を持つ材料との少なくとも一方を使用する。
【００３６】
３官能以上の多官能アクリレートまたは多官能メタクリレートとしては、３官能以上の多官能アクリレートまたは多官能メタクリレートであれば堅牢性を向上させる特性を有するが、更に堅牢性を向上させたい場合は、エリスリトール基を複数持つ材料を使用する。更には、ペンタエリスリトールを骨格に持つ材料を使用する。
【００３７】
転写型保護層１，２の膜厚は、転写させる記録媒体３の厚さや材質により種種異なるが、転写型保護層１，２の表面保護に必要な柔軟性および堅牢性の観点から、０．１〜５０μｍとする。転写箔（転写型保護層１，２）を巻き物で保存しておく場合などに硬化済み光硬化性樹脂に生じるクラックなどのひび割れをより生じ難くし、熱転写時に発生するバリをより抑制し、かつ転写型保護層１，２の堅牢性をより向上させる観点から、転写型保護層１，２の膜厚は、３〜３０μｍとする。
【００３８】
支持体１１と保護層１２との間に設けられた剥離層２１としては、支持体１１との接着力が適度に調節されている樹脂を用いる。支持体１１に対する剥離層２１の接着力が過度に大きいと、熱接着後の剥離時に支持体１１から光硬化性樹脂（保護層１２）を記録媒体３表面に転写できなくなる。また、支持体１１に対する剥離層２１の接着力が過度に小さいと、支持体１１から剥離後に記録媒体３端面にバリが発生するという問題点が発生する。
【００３９】
剥離層２１に適した適度な接着力を持つ樹脂としては、ポリビニルアルコール樹脂、ワックス樹脂、酢酸ビニル樹脂、ポリビニルブチラール樹脂、塩化ビニルと酢酸ビニルの共重合体樹脂、アクリル樹脂、シリコーン樹脂、ポリエステル樹脂およびこれらの各樹脂の混合物等が用いられる。または離型層（剥離層２１）付きの支持体１１を用いても良い。剥離層２１の膜厚は、保護層１２から支持体１１を剥離させる機能と剥離層２１の層としての柔軟性とを両立させる観点から、０．１〜３０μｍとする。
【００４０】
剥離層２１を構成するポリビニルアルコール樹脂としては、例えば、日本合成化学工業（株）  商品名  ゴーセノールＮＨ−２６、ゴーセノールＮＨ−２０、ゴーセノールＮＨ−１８、ゴーセノールＮ−３００、ゴーセノールＮＭ−１４、ゴーセノールＮＭ−１１、ゴーセノールＮＬ−０５、ゴーセノールＡＨ−２６、ゴーセノールＡＨ−１７、ゴーセノールＡ−３００、ゴーセノールＣ−５００、ゴーセノールＰ−６１０、ゴーセノールＡＬ−０６Ｒ、ゴーセノールＧＨ−２３、ゴーセノールＧＨ−２０、ゴーセノールＧＨ−１７、ゴーセノールＧＭ−１４、ゴーセノールＧＭ−１４Ｌ、ゴーセノールＧＬ−０５、ゴーセノールＧＬ−０３、ゴーセノールＫＨ−２０、ゴーセノールＫＨ−１７、ゴーセノールＫＬ−０５、ゴーセノールＫＬ−０３、ゴーセノールＫＰ−０８Ｒ、ゴーセノールＮＫ−０５Ｒ、ゴーセファイマーＺ−１００、ゴーセファイマーＺ−２００、ゴーセファイマーＺ−２０５、ゴーセファイマーＺ−２１０、ゴーセファイマーＺ−２２０、ゴーセファイマーＺ−３００、ゴーセファイマーＺ−３２０、ゴーセファイマーＺ−４１０、ゴーセファイマーＯＫＳ３５４０等を使用することができる。
【００４１】
剥離層２１を構成するワックス樹脂としては、例えば、日本精蝋（株）製  商品名  Ｈｉ−Ｍｉｃ−２０６５、Ｈｉ−Ｍｉｃ−１０４５、Ｈｉ−Ｍｉｃ−２０４５、ＰＡＬＶＡＸ−１２３０、ＰＡＬＶＡＸ−１３３０、ＰＡＬＶＡＸ−１３３５、ＰＡＬＶＡＸ−１４３０、ＢＯＮＴＥＸ−００１１、ＢＯＮＴＥＸ−０１００、ＢＯＮＴＥＸ−２２６６等を使用することができる。
【００４２】
剥離層２１を構成する酢酸ビニル樹脂としては、例えば、電気化学工業（株）  商品名  サクノールＳＮ−０４、サクノールＳＮ−０４Ｓ、サクノールＳＮ−０４Ｄ、サクノールＳＮ−０９Ａ、サクノールＳＮ−０９Ｔ、サクノールＳＮ−１０、サクノールＳＮ−１０Ｎ、サクノールＳＮ−１７Ａ、ＡＳＲ  ＣＨ−０９、ＡＳＲ  ＣＬ−１３、クラリアントポリマー（株）製  商品名  モビニールＤＣ、ダイセル化成品（株）製  商品名  セビアンＡ５３０、セビアンＡ７００、セビアンＡ７０７、セビアンＡ７１０、セビアンＡ７１２、セビアンＡ８００等を使用することができる。
【００４３】
剥離層２１を構成するポリビニルブチラール系樹脂としては、例えば、（株）クラレ製  商品名  Ｍｏｗｉｔａｌ・ＬＰＢ１６Ｂ、ＭｏｗｉｔａｌＢ２０Ｈ、Ｍｏｗｉｔａｌ３０Ｔ、Ｍｏｗｉｔａｌ３０Ｈ、Ｍｏｗｉｔａｌ３０ＨＨ、Ｍｏｗｉｔａｌ４５Ｍ、Ｍｏｗｉｔａｌ４５Ｈ、Ｍｏｗｉｔａｌ６０Ｈ、Ｍｏｗｉｔａｌ６０Ｔ、Ｍｏｗｉｔａｌ６０ＨＨ、Ｍｏｗｉｔａｌ７０ＨＨ、Ｍｏｗｉｔａｌ７５Ｈ、積水化学工業（株）  商品名  エスレックＢＬ−１、エスレックＢＬ−１Ｈ、エスレックＢＬ−２、エスレックＢＬ−２Ｈ、エスレックＢＬ−５、エスレックＢＬ−１０、エスレックＢＬ−Ｓ、エスレックＢＭ−１、エスレックＢＭ−２、エスレックＢＭ−５、エスレックＢＭ−Ｓ、エスレックＢＨ−３、エスレックＢＨ−６、エスレックＢＨ−Ｓ、エスレックＢＸ−１、エスレックＢＸ−Ｌ、エスレックＢＸ−３、エスレックＢＸ−５、エスレックＫＳ−１、エスレックＫＳ−３、エスレックＫＳ−５、エスレックＫＳ−１０等を使用することができる。
【００４４】
剥離層２１を構成する塩化ビニルと酢酸ビニルの共重合体樹脂としては、例えば、三井・デュポン・ポリケミカル（株）製  商品名  エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製  商品名  モビニール０８１Ｆ、住友化学工業（株）製  商品名  エバテートＤ３０２２、Ｄ３０１２、Ｄ４０３２、ＣＶ８０３０、ヒロダイン工業（株）製  商品名  ヒロダイン１８００−５、ヒロダイン１８００−６、ヒロダイン１８００−８、ヒロダイン３７０６、ヒロダイン４３０９、コニシ（株）製  商品名  ＣＺ２５０、ＣＶ３１０５、ＳＰ３０５５、ＣＶ６１０５、ＳＰ７、ＳＰ９５、ＳＰ２００、ＳＰ２１０Ｎ、ＳＰ２２０Ｎ、ＳＰ１９５、ＳＰ２９５、ＳＰ２８５０Ｎ、ＣＺ２２０、日本合成化学工業（株）製  商品名  モビニール０８１Ｆ、モビニール０８２、モビニール１０９Ｅ、モビニール１７２Ｅ、モビニール１８０Ｅ、モビニール１８５ＥＫ、モビニール２０６、モビニール４１２、モビニール４９０、モビニール５０６、モビニール５０７、モビニール６５０、モビニール７６０Ｈ、モビニール７６１ＨＧ、モビニール７６３、モビニール９８７Ｂ、モビニール１４１０、モビニール７９８０、モビニールＤＣ、モビニールＤＣ０２、モビニールＤＳ５、モビニールＳ−７１等を使用することができる。
【００４５】
剥離層２１を構成するアクリル樹脂としては、例えば、ダイセル化成品（株）製  商品名  セビアンＡ４５０００、セビアンＡ４５６１０、セビアンＡ４６７７７、セビアンＡ４６３５、三菱レイヨン（株）製  商品名  ダイヤナールＢＲ−８０、ダイヤナールＢＲ−８３、ダイヤナールＢＲ−８５、ダイヤナールＢＲ−８７、ナールＢＲ−８８、ダイヤナールＢＲ−１０１、ダイヤナールＢＲ−１０２、ダイヤナールＢＲ−１０５、ダイヤナールＢＲ−１０６等を使用することができる。
【００４６】
剥離層２１を構成するシリコーン樹脂としては、例えば、東芝シリコーン（株）製  商品名  トスガード５１０等を使用することができる。
【００４７】
剥離層２１を構成するポリエステル樹脂としては、例えば、東洋紡績（株）製  商品名  バイロン２００、バイロン２２０、バイロン２４０、バイロン２４５、バイロン２８０、バイロン２９６、バイロン５３０、バイロン５６０、バイロン６００、バイロナールＭＤ１１００、バイロナールＭＤ１２００、バイロナールＭＤ１２４５、バイロナールＭＤ１４００、バイロナールＧＸ−Ｗ２７、ユニチカ（株）製  商品名  エリーテルＵＥ−３３００、エリーテルＵＥ−３３２０、エリーテルＵＥ−３３５０、エリーテルＵＥ−３３７０、エリーテルＵＥ−３３８０等を使用することができる。
【００４８】
剥離層２１付きの支持体１１としては、例えば、東レフィルム加工（株）  商品名  セラピールＭＦ、セラピールＭＤ、セラピールＢＫ、セラピールＷＤ、セラピールＷＺ、セラピールＢＸ８、セラピールＢＸ９、セラピールＢＬ、セラピールＨＰ２、帝人デュポンフィルム（株）  商品名  ピューレックス＃２４、ピューレックス＃３１、ピューレックス＃３２、ピューレックス＃３３、ピューレックス＃３３Ｎ、ピューレックス＃３５、ピューレックス＃３６、ピューレックス＃４３、ピューレックス＃５０、ピューレックス＃７５、ピューレックス＃７８、ピューレックス＃５４、ピューレックス＃５５、ピューレックス＃７０、ピューレックス＃７１、ピューレックス＃７２、ピューレックス＃５２、ピューレックス＃５３、ピューレックス＃ＮＲ１、ピューレックス＃ＡＮ１５、パナック（株）  商品名  ０１ＢＵ、ＴＰ−０１、ＴＰ−０２、ＳＧ−１、リンテック（株）  商品名  コートフィルム離型剤処方の一般シリコーン離型剤０１処方、ＧＳ処方、ＧＳ−Ｈ処方、１０７０処方、ＰＳ／−２処方、Ａ処方、Ｂ処方、Ｃ処方、ＳＤ処方、ＬＴ処方、１０１０処方、１０２０処方、１０３１処方、２０１０処方、２０８０処方、２０９０処方、２１００処方、コートフィルム離型剤処方の重剥離タイプ離型剤６０４０処方、６０１０処方、Ｘ処方、ＳＫ−１処方、ＡＬ−５処方、６０５０処方、Ｔ１５７−２処方等を使用することができる。
【００４９】
接着層２２に用いる樹脂としては、記録媒体３との接着力があるものとする。接着層２２の材料としては、ポリビニルアルコール樹脂、ワックス樹脂、酢酸ビニル樹脂、ポリビニルブチラール樹脂、塩化ビニルと酢酸ビニルの共重合体樹脂、アクリル樹脂、シリコーン樹脂、ポリエステル樹脂及びこれらの各樹脂の混合物等が用いられる。また、接着層２２の膜厚は、記録媒体３に対する接着性の保持と保護層１２の保護膜としての機能とを両立させる観点から、０．１〜３０μｍとする。
【００５０】
接着層２２を構成するポリビニルアルコール樹脂としては、例えば、日本合成化学工業（株）  商品名  ゴーセノールＮＨ−２６、ゴーセノールＮＨ−２０、ゴーセノールＮＨ−１８、ゴーセノールＮ−３００、ゴーセノールＮＭ−１４、ゴーセノールＮＭ−１１、ゴーセノールＮＬ−０５、ゴーセノールＡＨ−２６、ゴーセノールＡＨ−１７、ゴーセノールＡ−３００、ゴーセノールＣ−５００、ゴーセノールＰ−６１０、ゴーセノールＡＬ−０６Ｒ、ゴーセノールＧＨ−２３、ゴーセノールＧＨ−２０、ゴーセノールＧＨ−１７、ゴーセノールＧＭ−１４、ゴーセノールＧＭ−１４Ｌ、ゴーセノールＧＬ−０５、ゴーセノールＧＬ−０３、ゴーセノールＫＨ−２０、ゴーセノールＫＨ−１７、ゴーセノールＫＬ−０５、ゴーセノールＫＬ−０３、ゴーセノールＫＰ−０８Ｒ、ゴーセノールＮＫ−０５Ｒ、ゴーセファイマーＺ−１００、ゴーセファイマーＺ−２００、ゴーセファイマーＺ−２０５、ゴーセファイマーＺ−２１０、ゴーセファイマーＺ−２２０、ゴーセファイマーＺ−３００、ゴーセファイマーＺ−３２０、ゴーセファイマーＺ−４１０、ゴーセファイマーＯＫＳ３５４０等を使用することができる。
【００５１】
接着層２２を構成するワックス樹脂としては、例えば、日本精蝋（株）製  商品名  Ｈｉ−Ｍｉｃ−２０６５、Ｈｉ−Ｍｉｃ−１０４５、Ｈｉ−Ｍｉｃ−２０４５、ＰＡＬＶＡＸ−１２３０、ＰＡＬＶＡＸ−１３３０、ＰＡＬＶＡＸ−１３３５、ＰＡＬＶＡＸ−１４３０、ＢＯＮＴＥＸ−００１１、ＢＯＮＴＥＸ−０１００、ＢＯＮＴＥＸ−２２６６等を使用することができる。
【００５２】
接着層２２を構成する酢酸ビニル樹脂としては、例えば、電気化学工業（株）  商品名  サクノールＳＮ−０４、サクノールＳＮ−０４Ｓ、サクノールＳＮ−０４Ｄ、サクノールＳＮ−０９Ａ、サクノールＳＮ−０９Ｔ、サクノールＳＮ−１０、サクノールＳＮ−１０Ｎ、サクノールＳＮ−１７Ａ、ＡＳＲ  ＣＨ−０９、ＡＳＲ  ＣＬ−１３、クラリアントポリマー（株）製  商品名  モビニールＤＣ、ダイセル化成品（株）製  商品名  セビアンＡ５３０、セビアンＡ７００、セビアンＡ７０７、セビアンＡ７１０、セビアンＡ７１２、セビアンＡ８００等を使用することができる。
【００５３】
接着層２２を構成するポリビニルブチラール系樹脂としては、例えば、（株）クラレ製  商品名  Ｍｏｗｉｔａｌ・ＬＰＢ１６Ｂ、ＭｏｗｉｔａｌＢ２０Ｈ、Ｍｏｗｉｔａｌ３０Ｔ、Ｍｏｗｉｔａｌ３０Ｈ、Ｍｏｗｉｔａｌ３０ＨＨ、Ｍｏｗｉｔａｌ４５Ｍ、Ｍｏｗｉｔａｌ４５Ｈ、Ｍｏｗｉｔａｌ６０Ｈ、Ｍｏｗｉｔａｌ６０Ｔ、Ｍｏｗｉｔａｌ６０ＨＨ、Ｍｏｗｉｔａｌ７０ＨＨ、Ｍｏｗｉｔａｌ７５Ｈ、積水化学工業（株）  商品名  エスレックＢＬ−１、エスレックＢＬ−１Ｈ、エスレックＢＬ−２、エスレックＢＬ−２Ｈ、エスレックＢＬ−５、エスレックＢＬ−１０、エスレックＢＬ−Ｓ、エスレックＢＭ−１、エスレックＢＭ−２、エスレックＢＭ−５、エスレックＢＭ−Ｓ、エスレックＢＨ−３、エスレックＢＨ−６、エスレックＢＨ−Ｓ、エスレックＢＸ−１、エスレックＢＸ−Ｌ、エスレックＢＸ−３、エスレックＢＸ−５、エスレックＫＳ−１、エスレックＫＳ−３、エスレックＫＳ−５、エスレックＫＳ−１０等を使用することができる。
【００５４】
接着層２２を構成する塩化ビニルと酢酸ビニルの共重合体樹脂としては、例えば、三井・デュポン・ポリケミカル（株）製  商品名  エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製  商品名  モビニール０８１Ｆ、住友化学工業（株）製  商品名  エバテートＤ３０２２、Ｄ３０１２、Ｄ４０３２、ＣＶ８０３０、ヒロダイン工業（株）製  商品名  ヒロダイン１８００−５、ヒロダイン１８００−６、ヒロダイン１８００−８、ヒロダイン３７０６、ヒロダイン４３０９、コニシ（株）製  商品名  ＣＺ２５０、ＣＶ３１０５、ＳＰ３０５５、ＣＶ６１０５、ＳＰ７、ＳＰ９５、ＳＰ２００、ＳＰ２１０Ｎ、ＳＰ２２０Ｎ、ＳＰ１９５、ＳＰ２９５、ＳＰ２８５０Ｎ、ＣＺ２２０、日本合成化学工業（株）製  商品名  モビニール０８１Ｆ、モビニール０８２、モビニール１０９Ｅ、モビニール１７２Ｅ、モビニール１８０Ｅ、モビニール１８５ＥＫ、モビニール２０６、モビニール４１２、モビニール４９０、モビニール５０６、モビニール５０７、モビニール６５０、モビニール７６０Ｈ、モビニール７６１ＨＧ、モビニール７６３、モビニール９８７Ｂ、モビニール１４１０、モビニール７９８０、モビニールＤＣ、モビニールＤＣ０２、モビニールＤＳ５、モビニールＳ−７１等を使用することができる。
【００５５】
接着層２２を構成するアクリル樹脂としては、例えば、ダイセル化成品（株）製  商品名  セビアンＡ４５０００、セビアンＡ４５６１０、セビアンＡ４６７７７、セビアンＡ４６３５、三菱レイヨン（株）製  商品名  ダイヤナールＢＲ−８０、ダイヤナールＢＲ−８３、ダイヤナールＢＲ−８５、ダイヤナールＢＲ−８７、ナールＢＲ−８８、ダイヤナールＢＲ−１０１、ダイヤナールＢＲ−１０２、ダイヤナールＢＲ−１０５、ダイヤナールＢＲ−１０６等を使用することができる。
【００５６】
接着層２２を構成するシリコーン樹脂は、例えば、東芝シリコーン（株）製  商品名  トスガード５１０等を使用することができる。
【００５７】
接着層２２を構成するポリエステル樹脂としては、例えば、東洋紡績（株）製  商品名  バイロン２００、バイロン２２０、バイロン２４０、バイロン２４５、バイロン２８０、バイロン２９６、バイロン５３０、バイロン５６０、バイロン６００、バイロナールＭＤ１１００、バイロナールＭＤ１２００、バイロナールＭＤ１２４５、バイロナールＭＤ１４００、バイロナールＧＸ−Ｗ２７、ユニチカ（株）製  商品名  エリーテルＵＥ−３３００、エリーテルＵＥ−３３２０、エリーテルＵＥ−３３５０、エリーテルＵＥ−３３７０、エリーテルＵＥ−３３８０等を使用することができる。
【００５８】
転写型保護層１，２の作成方法としては、上記各層の材料を塗料化し、支持体１１上にグラビアコート、リバースコート、ダイコート、ワイヤーバーコート、ホットメルトコート、バーコート等により、順次塗布・乾燥する方法等が挙げられる。具体的には、転写型保護層１，２の作成方法としては、熱可塑性樹脂と光硬化性樹脂とを配合した保護層塗布液（樹脂液の一例）に対して、当該光硬化性樹脂の柔軟性を調整可能な光吸収剤を添加し、当該光吸収剤が添加された保護層塗布液を、支持体１１上に塗布乾燥して、当該支持体１１上に保護層１２を形成する。
【００５９】
光反応開始剤（光重合開始剤）を励起させる為に（言い換えると、保護層１２を硬化させるために）保護層１２に光を照射する紫外線ランプとしては、水銀ランプ、高圧水銀ランプ、メタルハライドランプが好適であるが紫外線等の高エネルギー光線を発するものであればこれに限定されるものではないが光反応開始剤を励起するに適した波長の紫外線を発する光源とする。
【００６０】
本実施形態にかかる転写型保護層１，２を記録媒体３に転写（接着）する方法としては、転写型保護層１，２と記録媒体３とを重ね、ヒートローラ、プラテンローラ、シャフトにより転写型保護層１，２と記録媒体３を送りながら、転写型保護層１，２の支持体１１側からヒートローラによって加熱および加圧することにより、プラテンローラ上に位置する記録媒体３の表面に転写型保護層１，２を転写させ、その後、保護層１２が転写された記録媒体３に、光を照射して硬化反応させることができる。簡便な方式としては、転写型保護層１，２と記録媒体３とを重ねアイロン等加熱器具を用いて加熱および加圧し、一定時間、紫外線ランプを当てることにより、記録媒体３の表面に転写型保護層１，２を転写させることができる。
【００６１】
記録媒体３に記録されるセキュリティ情報または個人情報等のオンデマンド情報（基材３１上に形成される画像３４）は、染料熱拡散記録技術、熱溶融転写記録技術、熱現像銀塩写真記録技術、電子写真記録技術、インクジェット記録技術、ドットインパクト記録技術等の記録技術を用いて記録（形成）することができる。また、基材３１上に形成される画像３４は、簡便性およびセキュリティ性、階調性、解像度等の画質の点から、染料熱拡散記録技術、インクジェット記録技術を用いて形成しても良い。
【実施例】
【００６２】
次に、実施例１〜１４および比較例１〜１４について詳細に説明する。図４は、実施例１〜７および比較例１〜７にかかる転写型保護層の断面図である。図５は、実施例１〜７および比較例１〜７にかかる記録媒体の断面図である。図６は、実施例８〜１４および比較例８〜１４にかかる転写型保護層の断面図である。図７は、実施例８〜１４および比較例８〜１４にかかる記録媒体の断面図である。図８は、実施例１〜１４および比較例１〜１４にかかる記録媒体の堅牢性試験および柔軟性試験の結果を示す図である。
【００６３】
実施例１〜１４および比較例１〜１４にかかる転写型保護層４は、図４，６に示すように、支持体１１と、保護層１２と、接着層２２と、を有する。また、実施例１〜７および比較例１〜７にかかる記録媒体５は、図５，７に示すように、保護層１２と、接着層２２と、基材３１（実施例１〜７および比較例１〜７においてはプラスチック製のＩＤカード、実施例８〜１４および比較例８〜１４においては紙製の金券媒体）と、を有する。
【００６４】
（実施例１）
＜転写型保護層の形成＞
厚さ２５μｍの帝人デュポンフィルム（株）ピューレックス＃７０離型ポリエステルフィルムの離型面に下記組成の保護層塗布液Ａ１を厚さ１２μｍになるようにワイヤーバーコート法で塗布、１２０℃のオーブンにて３分間乾燥後、２５０ｍＷ／ｃｍ２の水銀灯下に３０秒間放置し、保護層１２を形成して図４と同様の構成を有する転写型保護層４を得た。
【００６５】
保護層塗布液Ａ１：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．６重量部
光吸収剤      （株）ADEKA  LA-29              ０．４重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、６．３である。
【００６６】
保護層１２上に、次に示す組成の接着層塗布液Ｂ１を厚さ１２μｍになるようにワイヤーバーコート法で塗布し、１２０℃のオーブンにて３分間乾燥し、接着層２２を形成して図４と同様の構成を有する転写型保護層４を作成した。
接着層塗布液Ｂ１：
日本合成化学  モビニール０８１Ｆ              ３０重量部
水                                            ７０重量部
その後、転写型保護層４と厚さ７６０μｍのプラスチック製ＩＤカード媒体（基材３１）とを重ね、ヒートローラ、プラテンローラ、シャフトにより転写型保護層４と、基材３１とを送りながら、転写型保護層４の支持体１１側から１７０℃に設定したヒートローラによって加熱および加圧することにより、プラテンローラ上に位置する基材３１の表面に転写型保護層４を転写させて実施例１にかかる記録媒体５（図５参照）を作成した。
【００６７】
次に、作成した記録媒体５について堅牢性試験と柔軟性試験を実施し、その特性を試験した。堅牢性試験としては、針先半径０．１ｍｍ，頂角６０°のサファイヤ製の針を用い稼働速度１０ｍｍ／ｓｅｃ、稼働長さ１０ｍｍを５往復、稼働時の荷重を１００ｇから５０ｇ毎に増やし最大４００ｇの加重までの試験を実施し、保護層１２に傷、破損の無い最大加重を図８に記した。保護層１２の性質上、１００ｇ荷重で表面に破損がある場合をＮＧ（×印で示す）とする。
【００６８】
柔軟性試験としては、直径６φｍｍのステンレス製シャフトに記録媒体５を、保護層１２を内側にした場合と保護層１２を外側にした場合の２通りで、記録媒体５を約１秒掛けて１８０°折り曲げる試験を実施し、保護層１２のクラック、ひび割れの有無を図８に記した。
【００６９】
（実施例２）
本実施例は、保護層塗布液Ａ１の代わりに下記保護層塗布液Ａ２を使用すること以外は、実施例１と同様にして転写型保護層を作成して、上記の堅牢性試験および柔軟性試験を実施した。
【００７０】
保護層塗布液Ａ２：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．５重量部
光吸収剤      （株）ADEKA  LA-29              ０．５重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、７．９である。
【００７１】
作成した記録媒体５について堅牢性試験および柔軟性試験を実施し、その特性を試験し、その結果を図８に記した。
【００７２】
（実施例３）
本実施例は、保護層塗布液Ａ１の代わりに下記保護層塗布液Ａ３を使用すること以外は、実施例１と同様にして転写型保護層を作成して、上記の堅牢性試験および柔軟性試験を実施した。
【００７３】
保護層塗布液Ａ３：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６５．５重量部
光吸収剤      （株）ADEKA  LA-29              １．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１５．８である。
【００７４】
作成した記録媒体５について堅牢性試験および柔軟性試験を実施し、その特性を試験し、その結果を図８に記した。
【００７５】
（実施例４）
本実施例は、保護層塗布液Ａ１の代わりに下記保護層塗布液Ａ４を使用することが以外は、実施例１と同様にして転写型保護層を作成して、上記の堅牢性試験および柔軟性試験を実施した。
【００７６】
保護層塗布液Ａ４：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．０重量部
光吸収剤      （株）ADEKA  LA-29              １．５重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、２３．６である。
【００７７】
作成した記録媒体５について堅牢性試験および柔軟性試験を実施し、その特性を試験し、その結果を図８に記した。
【００７８】
（実施例５）
本実施例は、保護層塗布液Ａ１の代わりに下記保護層塗布液Ａ５を使用することが以外は、実施例１と同様にして転写型保護層を作成して、上記の堅牢性試験および柔軟性試験を実施した。
【００７９】
保護層塗布液Ａ５：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６５．５重量部
光吸収剤      （株）ADEKA  LA-29              １．５重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、５．３である。
【００８０】
作成した記録媒体５について堅牢性試験および柔軟性試験を実施し、その特性を試験し、その結果を図８に記した。
【００８１】
（実施例６）
本実施例は、保護層塗布液Ａ１の代わりに下記保護層塗布液Ａ６を使用することが以外は、実施例１と同様にして転写型保護層を作成して、上記の堅牢性試験および柔軟性試験を実施した。
【００８２】
保護層塗布液Ａ６：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６４．０重量部
光吸収剤      （株）ADEKA  LA-29              ３．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１０．５である。
【００８３】
作成した記録媒体５について堅牢性試験および柔軟性試験を実施し、その特性を試験し、その結果を図８に記した。
【００８４】
（実施例７）
本実施例は、保護層塗布液Ａ１の代わりに下記保護層塗布液Ａ７を使用することが以外は、実施例１と同様にして転写型保護層を作成して、上記の堅牢性試験および柔軟性試験を実施した。
【００８５】
保護層塗布液Ａ７：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６２．０重量部
光吸収剤      （株）ADEKA  LA-29              ５．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１７．５である。
【００８６】
作成した記録媒体５について堅牢性試験および柔軟性試験を実施し、その特性を試験し、その結果を図８に記した。
【００８７】
（比較例１）
本比較例は、保護層塗布液Ａ１の代わりに下記保護層塗布液Ｃ１を使用することが以外は、実施例１と同様にして転写型保護層を作成して、上記の堅牢性試験および柔軟性試験を実施した。
【００８８】
保護層塗布液Ｃ１：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６７．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、０．０である。
【００８９】
作成した記録媒体５について堅牢性試験および柔軟性試験を実施し、その特性を試験し、その結果を図８に記した。
【００９０】
（比較例２）
本比較例は、保護層塗布液Ａ１の代わりに下記保護層塗布液Ｃ２を使用することが以外は、実施例１と同様にして転写型保護層を作成して、上記の堅牢性試験および柔軟性試験を実施した。
【００９１】
保護層塗布液Ｃ２：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．５重量部
光吸収剤      （株）ADEKA  LA-29              ０．３重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、４．７である。
【００９２】
作成した記録媒体５について堅牢性試験および柔軟性試験を実施し、その特性を試験し、その結果を図８に記した。
【００９３】
（比較例３）
本比較例は、保護層塗布液Ａ１の代わりに下記保護層塗布液Ｃ３を使用することが以外は、実施例１と同様にして転写型保護層を作成して、上記の堅牢性試験および柔軟性試験を実施した。
【００９４】
保護層塗布液Ｃ３：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６５．０重量部
光吸収剤      （株）ADEKA  LA-29              ２．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、３１．５である。
【００９５】
作成した記録媒体５について堅牢性試験および柔軟性試験を実施し、その特性を試験し、その結果を図８に記した。
【００９６】
（比較例４）
本比較例は、保護層塗布液Ａ１の代わりに下記保護層塗布液Ｃ４を使用することが以外は、実施例１と同様にして転写型保護層を作成して、上記の堅牢性試験および柔軟性試験を実施した。
【００９７】
保護層塗布液Ｃ４：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６４．０重量部
光吸収剤      （株）ADEKA  LA-29              ３．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、４７．３である。
【００９８】
作成した記録媒体５について堅牢性試験および柔軟性試験を実施し、その特性を試験し、その結果を図８に記した。
【００９９】
（比較例５）
本比較例は、保護層塗布液Ａ１の代わりに下記保護層塗布液Ｃ５を使用することが以外は、実施例１と同様にして転写型保護層を作成して、上記の堅牢性試験および柔軟性試験を実施した。
【０１００】
保護層塗布液Ｃ５：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６２．０重量部
光吸収剤      （株）ADEKA  LA-29              ５．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、７８．８である。
【０１０１】
作成した記録媒体５について堅牢性試験および柔軟性試験を実施し、その特性を試験し、その結果を図８に記した。
【０１０２】
（比較例６）
本比較例は、保護層塗布液Ａ１の代わりに下記保護層塗布液Ｃ６を使用することが以外は、実施例１と同様にして転写型保護層を作成して、上記の堅牢性試験および柔軟性試験を実施した。
【０１０３】
保護層塗布液Ｃ６：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６７．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、０．０である。
【０１０４】
作成した記録媒体５について堅牢性試験および柔軟性試験を実施し、その特性を試験し、その結果を図８に記した。
【０１０５】
（比較例７）
本比較例は、保護層塗布液Ａ１の代わりに下記保護層塗布液Ｃ７を使用することが以外は、実施例１と同様にして転写型保護層を作成して、上記の堅牢性試験および柔軟性試験を実施した。
【０１０６】
保護層塗布液Ｃ７：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ５７．０重量部
光吸収剤      （株）ADEKA  LA-29              １０．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、３５．０である。
【０１０７】
作成した記録媒体５について堅牢性試験および柔軟性試験を実施し、その特性を試験し、その結果を図８に記した。
【０１０８】
（実施例８）
本実施例は、保護層塗布液Ａ１の代わりに下記保護層塗布液Ａ８を使用すること、接着層２２の組成が異なること、基材３１として紙製の金券媒体を用いたこと以外は、実施例１と同様にして転写型保護層を作成して、上記の堅牢性試験および柔軟性試験を実施した。
【０１０９】
＜転写型保護層の形成＞
厚さ３８μｍのリンテック（株）コートフィルム１０２０処方ポリエステルフィルムのコート面に次に示す組成の保護層塗布液を厚さ３０μｍになるようにワイヤーバーコート法で塗布、１２０℃のオーブンにて５分間乾燥後、２５０ｍＷ／ｃｍ２の水銀灯下に３０秒間放置し、保護層１２を形成して図６と同様の構成を有する転写型保護層４を得た。
【０１１０】
保護層塗布液Ａ８：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．６重量部
光吸収剤      （株）ADEKA  LA-29              ０．４重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、６．３である。
【０１１１】
保護層１２上に、次に示す組成の接着層塗布液Ｂ２を厚さ６μｍになるようにワイヤーバーコート法で塗布し、１２０℃のオーブンにて３分間乾燥し、接着層２２を形成して図６と同様の構成を有する転写型保護層４を作成した。
接着層塗布液Ｂ２：
東洋紡績（株）製  バイロナールＭＤ１２００    ３０重量部
水                                            ７０重量部
その後、転写型保護層４と紙製の金券媒体（基材３１）とを重ね、転写型保護層４の支持体１１側から１８０℃に設定したヒートローラによって加熱および加圧することにより、基材３１の表面に転写型保護層４を転写させて実施例８にかかる記録媒体５（図７参照）を作成した。
【０１１２】
作成した記録媒体５について堅牢性試験および柔軟性試験を実施し、その特性を試験し、その結果を図８に記した。
【０１１３】
（実施例９）
本実施例は、保護層塗布液Ａ８の代わりに下記保護層塗布液Ａ９を使用すること以外は、実施例８と同様にして転写型保護層を作成して、上記堅牢性試験および柔軟性試験を実施した。
【０１１４】
保護層塗布液Ａ９：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．５重量部
光吸収剤      （株）ADEKA  LA-29              ０．５重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、７．９である。
【０１１５】
作成した記録媒体５について堅牢性試験および柔軟性試験を実施し、その特性を試験し、その結果を図８に記した。
【０１１６】
（実施例１０）
本実施例は、保護層塗布液Ａ８の代わりに下記保護層塗布液Ａ１０を使用すること以外は、実施例８と同様にして転写型保護層を作成して、上記堅牢性試験および柔軟性試験を実施した。
【０１１７】
保護層塗布液Ａ１０：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．０重量部
光吸収剤      （株）ADEKA  LA-29              １．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１５．８である。
【０１１８】
作成した記録媒体５について堅牢性試験および柔軟性試験を実施し、その特性を試験し、その結果を図８に記した。
【０１１９】
（実施例１１）
本実施例は、保護層塗布液Ａ８の代わりに下記保護層塗布液Ａ１１を使用すること以外は、実施例８と同様にして転写型保護層を作成して、上記堅牢性試験および柔軟性試験を実施した。
【０１２０】
保護層塗布液Ａ１１：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６５．５重量部
光吸収剤      （株）ADEKA  LA-29              １．５重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、２３．６である。
【０１２１】
作成した記録媒体５について堅牢性試験および柔軟性試験を実施し、その特性を試験し、その結果を図８に記した。
【０１２２】
（実施例１２）
本実施例は、保護層塗布液Ａ８の代わりに下記保護層塗布液Ａ１２を使用すること以外は、実施例８と同様にして転写型保護層を作成して、上記堅牢性試験および柔軟性試験を実施した。
【０１２３】
保護層塗布液Ａ１２：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６５．５重量部
光吸収剤      （株）ADEKA  LA-29              １．５重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、５．３である。
【０１２４】
作成した記録媒体５について堅牢性試験および柔軟性試験を実施し、その特性を試験し、その結果を図８に記した。
【０１２５】
（実施例１３）
本実施例は、保護層塗布液Ａ８の代わりに下記保護層塗布液Ａ１３を使用すること以外は、実施例８と同様にして転写型保護層を作成して、上記堅牢性試験および柔軟性試験を実施した。
【０１２６】
保護層塗布液Ａ１３：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６４．０重量部
光吸収剤      （株）ADEKA  LA-29              ３．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１０．５である。
【０１２７】
作成した記録媒体５について堅牢性試験および柔軟性試験を実施し、その特性を試験し、その結果を図８に記した。
【０１２８】
（実施例１４）
本実施例は、保護層塗布液Ａ８の代わりに下記保護層塗布液Ａ１４を使用すること以外は、実施例８と同様にして転写型保護層を作成して、上記堅牢性試験および柔軟性試験を実施した。
【０１２９】
保護層塗布液Ａ１４：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６２．０重量部
光吸収剤      （株）ADEKA  LA-29              ５．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、１７．５である。
【０１３０】
作成した記録媒体５について堅牢性試験および柔軟性試験を実施し、その特性を試験し、その結果を図８に記した。
【０１３１】
（比較例８）
本比較例は、保護層塗布液Ａ８の代わりに下記保護層塗布液Ｃ８を使用すること以外は、実施例８と同様にして転写型保護層を作成して、上記堅牢性試験および柔軟性試験を実施した。
【０１３２】
保護層塗布液Ｃ８：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６７．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、０．０である。
【０１３３】
作成した記録媒体５について堅牢性試験および柔軟性試験を実施し、その特性を試験し、その結果を図８に記した。
【０１３４】
（比較例９）
本比較例は、保護層塗布液Ａ８の代わりに下記保護層塗布液Ｃ９を使用すること以外は、実施例８と同様にして転写型保護層を作成して、上記堅牢性試験および柔軟性試験を実施した。
【０１３５】
保護層塗布液Ｃ９：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６６．５重量部
光吸収剤      （株）ADEKA  LA-29              ０．３重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、４．７である。
【０１３６】
作成した記録媒体５について堅牢性試験および柔軟性試験を実施し、その特性を試験し、その結果を図８に記した。
【０１３７】
（比較例１０）
本比較例は、保護層塗布液Ａ８の代わりに下記保護層塗布液Ｃ１０を使用すること以外は、実施例８と同様にして転写型保護層を作成して、上記堅牢性試験および柔軟性試験を実施した。
【０１３８】
保護層塗布液Ｃ１０：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６５．０重量部
光吸収剤      （株）ADEKA  LA-29              ２．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、３１．５である。
【０１３９】
作成した記録媒体５について堅牢性試験および柔軟性試験を実施し、その特性を試験し、その結果を図８に記した。
【０１４０】
（比較例１１）
本比較例は、保護層塗布液Ａ８の代わりに下記保護層塗布液Ｃ１１を使用すること以外は、実施例８と同様にして転写型保護層を作成して、上記堅牢性試験および柔軟性試験を実施した。
【０１４１】
保護層塗布液Ｃ１１：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６４．０重量部
光吸収剤      （株）ADEKA  LA-29              ３．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、４７．３である。
【０１４２】
作成した記録媒体５について堅牢性試験および柔軟性試験を実施し、その特性を試験し、その結果を図８に記した。
【０１４３】
（比較例１２）
本比較例は、保護層塗布液Ａ８の代わりに下記保護層塗布液Ｃ１２を使用すること以外は、実施例８と同様にして転写型保護層を作成して、上記堅牢性試験および柔軟性試験を実施した。
【０１４４】
保護層塗布液Ｃ１２：
熱可塑性樹脂  三菱レイヨン製  BR-83            ２５．４重量部
光硬化性樹脂  日本化薬（株）  KAYARAD・FM-400  １．９重量部
日本化薬（株）  KAYARAD・DPHA    ４．４重量部
光重合開始剤  BASF製イルガキュア184            １．３重量部
溶剤          MEK（溶剤）                      ６２．０重量部
光吸収剤      （株）ADEKA  LA-29              ５．０重量部
上記組成中、熱可塑性樹脂と光硬化性樹脂との重量比は、約８０：２０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、７８．８である。
【０１４５】
作成した記録媒体５について堅牢性試験および柔軟性試験を実施し、その特性を試験し、その結果を図８に記した。
【０１４６】
（比較例１３）
本比較例は、保護層塗布液Ａ８の代わりに下記保護層塗布液Ｃ１３を使用すること以外は、実施例８と同様にして転写型保護層を作成して、上記堅牢性試験および柔軟性試験を実施した。
【０１４７】
保護層塗布液Ｃ１３：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ６７．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、０．０である。
【０１４８】
作成した記録媒体５について堅牢性試験および柔軟性試験を実施し、その特性を試験し、その結果を図８に記した。
【０１４９】
（比較例１４）
本比較例は、保護層塗布液Ａ８の代わりに下記保護層塗布液Ｃ１４を使用すること以外は、実施例８と同様にして転写型保護層を作成して、上記堅牢性試験および柔軟性試験を実施した。
【０１５０】
保護層塗布液Ｃ１４：
熱可塑性樹脂  三菱レイヨン製  BR-83            ３．２重量部
光硬化性樹脂  日本化薬（株）  KAYARAD・FM-400  ８．６重量部
日本化薬（株）  KAYARAD・DPHA    ２０．０重量部
光重合開始剤  BASF製イルガキュア184            １．３重量部
溶剤          MEK（溶剤）                      ５７．０重量部
光吸収剤      （株）ADEKA  LA-29              １０．０重量部
上記組成中、熱可塑性樹脂と光硬化性樹脂との重量比は、約１０：９０、２官能アクリレートまたは２官能メタクリレートと、３官能以上の多官能アクリレートまたは多官能メタクリレートとの重量比は、約３０：７０である。また、光硬化性樹脂に対する光吸収剤の重量部は、３５．０である。
【０１５１】
作成した記録媒体５について堅牢性試験および柔軟性試験を実施し、その特性を試験し、その結果を図８に記した。
【０１５２】
図８に示すように、上記の実施例１〜１４および比較例１〜１４それぞれの堅牢性試験および柔軟性試験の結果から、保護層に含まれる光硬化性樹脂に対して、５〜３０重量部の光吸収剤を添加することにより、光硬化性樹脂の柔軟性を調整することができるので、記録媒体５の表面の堅牢性と記録媒体５の形状変化に追従可能な柔軟性を保護層１２に持たせることができることが分かった。
【０１５３】
このように、第１〜３の実施形態の保護層１２によれば、保護層１２に含まれる光硬化性樹脂に対して、当該光硬化性樹脂の柔軟性を調整可能な調整剤（光吸収剤）を添加することにより、保護層１２に含まれる熱可塑性樹脂および光硬化性樹脂の組成に関わらず、光硬化性樹脂の柔軟性を調整することができるので、記録媒体５の表面の堅牢性と記録媒体５の形状変化に追従可能な柔軟性を保護層１２に持たせることができる。
【０１５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５５】
１，２，４  転写型保護層
１１  支持体
１２  保護層
２１  剥離層
２２  接着層
３，５  記録媒体
３１  基材
３４  画像
【図１】
2015058653.tif 000005
【図２】
2015058653.tif 000006
【図３】
2015058653.tif 000007
【図４】
2015058653.tif 000008
【図５】
2015058653.tif 000009
【図６】
2015058653.tif 000010
【図７】
2015058653.tif 000011
【図８】
2015058653.tif 000012